(57)【要約】【課題】本願発明の課題は、容易に電気化学的補修を実施することができる技術を提供することである。また、電柱のように無端周面を有するコンクリート構造物に対して、好適に電気化学的補修を実施することができる電極シートとこれを用いた補修方法を提供することも本願発明の課題のひとつである。【解決手段】本願発明の電極シートは、コンクリート構造物の電気化学的補修を行う際に、このコンクリート構造物に巻き付けるものであり、水密シートと、電極、係止手段を備えたものである。係止手段は、構造物に巻き付けた状態を維持するものである。電極側が内周面となるように電極シートをコンクリート構造物に巻き付けることで、電極側が電気化学的補修方法における陽極として機能する。【選択図】図１
2020056262.tif 000002
【特許請求の範囲】
【請求項１】
コンクリート構造物の電気化学的補修を行う際に、該コンクリート構造物に巻き付ける電極シートであって、
水密シートと、
前記水密シートの片面側の一部に固定された面状の電極と、
前記水密シートの一端に形成され、前記コンクリート構造物に巻き付けた状態を維持する係止手段と、を備え、
前記電極側が内周面となるように前記コンクリート構造物に巻き付けることで、該電極側が電気化学的補修方法における陽極として機能する、
ことを特徴とする電極シート。
【請求項２】
前記電極の表面にスペーサが固定され、
前記コンクリート構造物に巻き付けると、該コンクリート構造物と前記電極との間に、電気化学的補修方法で使用される電解質溶液の流入空間が、前記スペーサによって形成される、
ことを特徴とする請求項１記載の電極シート。
【請求項３】
電極シートを用いてコンクリート構造物の電気化学的補修を行う方法であって、
前記電極シートは、水密シートと、該水密シートの片面側の一部に固定された面状の電極と、前記水密シートの一端に形成された係止手段と、を有し、
前記電極と前記コンクリート構造物との間に離隔が形成されるように、前記電極シートを該コンクリート構造物に巻き付けるとともに、前記係止手段によって該電極シートを閉合することで該コンクリート構造物に固定する電極シート設置工程と、
前記電極と前記コンクリート構造物との間に電解質溶液を供給するとともに、該電極を陽極側、該コンクリート構造物の内部鋼材を陰極側として通電する通電工程と、を備え、
前記コンクリート構造物内の塩化物イオンを前記電極側に電気泳動させることで、該コンクリート構造物の脱塩を行う、
ことを特徴とする電気化学的補修方法。
【請求項４】
電極シートを用いてコンクリート構造物の電気化学的補修を行う方法であって、
前記電極シートは、水密シートと、該水密シートの片面側の一部に固定された面状の電極と、前記水密シートの一端に形成された係止手段と、を有し、
前記電極と前記コンクリート構造物との間に離隔が形成されるように、前記電極シートを該コンクリート構造物に巻き付けるとともに、前記係止手段によって該電極シートを閉合することで該コンクリート構造物に固定する電極シート設置工程と、
前記電極と前記コンクリート構造物との間にアルカリ性溶液を供給するとともに、該電極を陽極側、該コンクリート構造物の内部鋼材を陰極側として通電する通電工程と、を備え、
前記コンクリート構造物内に前記アルカリ性溶液を浸透させることで、該コンクリート構造物の再アルカリ化を行う、
ことを特徴とする電気化学的補修方法。
【請求項５】
電極シートを用いてコンクリート構造物の電気化学的補修を行う方法であって、
前記電極シートは、水密シートと、該水密シートの片面側の一部に固定された面状の電極と、前記水密シートの一端に形成された係止手段と、を有し、
前記電極と前記コンクリート構造物との間に離隔が形成されるように、前記電極シートを該コンクリート構造物に巻き付けるとともに、前記係止手段によって該電極シートを閉合することで該コンクリート構造物に固定する電極シート設置工程と、
前記電極と前記コンクリート構造物との間に陽イオン含有液を供給するとともに、該電極を陽極側、該コンクリート構造物の内部鋼材を陰極側として通電する通電工程と、を備え、
前記陽イオン含有液から析出した陽イオンを、前記コンクリート構造物のひび割れに電着させる、
ことを特徴とする電気化学的補修方法。
【請求項６】
前記電極シート設置工程では、前記電極シートと前記コンクリート構造物の間にスペーサを配置することによって離隔を形成する、
ことを特徴とする請求項３乃至請求項５のいずれかに記載の電気化学的補修方法。
【請求項７】
前記コンクリート構造物が、柱状又は円錐台状であって、鉛直又は略鉛直方向に立設され、
前記電極シート設置工程では、複数の前記電極シートを、上下に並ぶように、且つ下方の該電極シートが表面側となるように上下の該電極シートの一部を重ねて、設置する、
ことを特徴とする請求項３乃至請求項６のいずれかに記載の電気化学的補修方法。
【請求項８】
前記電極シートと前記コンクリート構造物との間の空気を吸引して負圧にする吸引工程を、さらに備え、
前記電極シートと前記コンクリート構造物との間が負圧とされた状態で、前記通電工程を行う、
ことを特徴とする請求項３乃至請求項７のいずれかに記載の電気化学的補修方法。
【発明の詳細な説明】
【技術分野】
【０００１】
本願発明は、コンクリート構造物の補修に関する技術であり、より具体的には、容易に電気化学的補修を行うことができる電極シートとこれを用いた補修方法に関するものである。
【背景技術】
【０００２】
我が国で建設された多くの鉄筋コンクリート構造物（以下、「ＲＣ（Ｒｅｉｎｆｏｒｃｅｄ    Ｃｏｎｃｒｅｔｅ）構造物」という。）は、既に長い期間供用されてきた。特に、東京オリンピックを目前にした昭和３０年代は、いわゆる建設ラッシュといわれ数多くのＲＣ構造物が建設されたが、これらのＲＣ構造物も現在では５０年以上が経過している。一般にコンクリートの耐久性は５０年とも１００年ともいわれるが、仮に５０年とすると、当時建設されたＲＣ構造物は相当に老朽化しているはずであり、必要な耐力が失われていることも考えられる。実際、地方自治体を中心に近年実施された様々な構造物点検では、多くのＲＣ構造物でひび割れ等の損傷が報告されている。
【０００３】
ＲＣ構造物は主にコンクリートと鉄筋で構成され、コンクリートが引張力に対して脆弱であることから、この引張力は鉄筋が負担し、コンクリートは圧縮力を負担する。したがって、劣化に伴いコンクリートが圧縮力を負担できなくなるか、あるいは劣化に伴って鉄筋が引張力を負担できなくなると、そのＲＣ構造物は当初の要求性能のうち耐荷性能を失うこととなる。これまで種々のＲＣ構造物の破壊メカニズムが解明されており、そのうちのひとつとして鉄筋の腐食が挙げられている。
【０００４】
コンクリートは、セメントの水和反応によって水酸化カルシウムを生成しその一部が細孔溶液中に溶出する。健全なコンクリートの細孔は、この水酸化カルシウム水溶液で満たされる。水酸化カルシウム水溶液は強アルカリ（ｐＨ１２〜１３）を示し、このような高アルカリ環境下では鉄筋表面に不動態被膜と呼ばれる酸化物の層が形成されることが知られている。そしてこの不動態被膜が、コンクリート中の鉄筋の腐食を防いでいるわけである。
【０００５】
ところが、海水や凍結防止剤などからの飛来塩分がコンクリート内部に浸透することによって、あるいは海砂や海砂利など塩分を含む材料を使用したことによって、コンクリート内に許容値以上の塩化物イオン（Ｃｌ−）を含むこともある。この場合、不動態被膜が塩化物イオンによって破壊されてしまい、その結果、コンクリート中に含まれる水と酸素により鉄筋の腐食が進行する「塩害」が生ずる。
【０００６】
また、塩害と同様、「中性化」による鉄筋の腐食も問題視されている。自動車等の排気ガス中の亜硫酸ガス（ＳＯ２）や、亜硫酸ガスを含んだ酸性雨、あるいは近年増加傾向にあるといわれる大気中の二酸化炭素濃度が原因で、コンクリート内に許容値以上の二酸化炭素が浸入することがある。この二酸化炭素と水酸化カルシウムが反応することによってコンクリート内は高アルカリから中性という環境に変化するが、中性環境（ｐＨ１１未満）では不動態被膜が破壊されることが知られており、その結果、コンクリート中の水と酸素により鉄筋の腐食が進行するわけである。
【０００７】
既述したとおり多くのＲＣ構造物が相当の期間を経過しており、すなわち種々のＲＣ構造物の劣化現象が注目されているところである。コンクリート構造物である電柱もその一つで、例えば特許文献１では、プレストレストコンクリート製電柱を対象とした非破壊検査の技術を提案している。具体的には、電柱内の鋼材と外部電極を接続して通電し、電極間のインピーダンス特性を測定することで鋼材の破壊状況を推定するものである。
【０００８】
従来、劣化した電柱に対する補修としては、撤去したうえで新たな電柱を設置する取替補修が一般的であった。しかしながら、電柱の撤去〜新設には多くの時間と労力を要するうえに、新たに電柱を用意する費用も必要となる。また、電柱の立地条件によっては、そもそも撤去することができないものもある。そのため、既存の電柱をそのまま使用することができる、すなわち長寿命化させることができる好適な補修技術が切望されていた。
【０００９】
劣化したＲＣ構造物に対しては、劣化原因ごとに種々の補修工法が開発されてきた。例えば、上記した塩害による鉄筋腐食に関しては電気化学的補修方法のひとつである脱塩工法が、中性化に伴う鉄筋腐食に関しては同じく電気化学的補修方法のひとつである再アルカリ化工法が挙げられる。特許文献２でも、コンクリート構造物の垂直面（鉛直面）に対して行う脱塩工法について提案している。
【先行技術文献】
【特許文献】
【００１０】
【特許文献１】特開２００２−３４５１３２号公報
【特許文献２】特開２００６−３２７９０５号公報
【発明の概要】
【発明が解決しようとする課題】
【００１１】
脱塩工法や再アルカリ化工法といった電気化学的補修方法は比較的新しい技術であり、非破壊でコンクリート構造物を健全化させる点において極めて好適な補修工法といえる。反面、外部電極を設置したり、電解質溶液を供給する施設を構築したり、供給した電解質溶液が漏出しない手段を設けるなど、実施にあたってやや手間がかかるという問題もあった。例えば特許文献２では、電解質溶液の蒸発を防止する目的で電解質溶液保持材を表面保護材で覆うこととし、さらにこの表面保護材はアンカーボルトによって構造物に固定することとしているが、アンカーボルトによる固定作業は、高所作業となるため足場を組む必要があるうえに、コンクリート強度によっては困難な作業が強いられることとなる。
【００１２】
本願発明の課題は、従来技術が抱える問題を解決することであり、すなわち容易に電気化学的補修を実施することができる技術を提供することである。また、電柱のように無端周面（電柱の側面）を有するコンクリート構造物に対して、好適に電気化学的補修を実施することができる電極シートとこれを用いた補修方法を提供することも本願発明の課題のひとつである。
【課題を解決するための手段】
【００１３】
本願発明は、水密シートと電極を一体化した電極シートを対象となるコンクリート構造物に巻き付けて使用する、という点に着目してなされたものであり、これまでにない発想に基づいて行われた発明である。
【００１４】
本願発明の電極シートは、コンクリート構造物の電気化学的補修を行う際に、このコンクリート構造物に巻き付けるものであり、水密シートと、電極、係止手段を備えたものである。電極は、面状であって、水密シートの片面側の一部に固定される。係止手段は、水密シートの一端に形成されるもので、コンクリート構造物に巻き付けた状態を維持するものである。電極側が内周面となるように電極シートをコンクリート構造物に巻き付けることで、電極側が電気化学的補修方法における陽極として機能する。
【００１５】
本願発明の電極シートは、電極の表面にスペーサが固定されたものとすることもできる。この場合、電極シートをコンクリート構造物に巻き付けると、コンクリート構造物と電極との間に、スペーサによって流入空間（電気化学的補修方法で使用される電解質溶液が流入する空間）が形成される。
【００１６】
本願発明の電気化学的補修方法は、電極シートを用いてコンクリート構造物の電気化学的補修を行う方法であり、電極シート設置工程と通電工程を備えた方法である。このうち電極シート設置工程では、電極とコンクリート構造物との間に離隔が形成されるように、電極シートをコンクリート構造物に巻き付けるとともに、係止手段によって電極シートを閉合することによって電極シートをコンクリート構造物に固定する。また通電工程では、電極とコンクリート構造物との間に電解質溶液を供給するとともに、電極を陽極側、コンクリート構造物の内部鋼材を陰極側として通電する。この場合、コンクリート構造物内の塩化物イオンを電極側に電気泳動させることで、コンクリート構造物の脱塩を行うことができる。
【００１７】
本願発明の電気化学的補修方法は、通電工程においてアルカリ性溶液を供給する方法とすることもできる。この場合、コンクリート構造物内にアルカリ性溶液を浸透させることで、コンクリート構造物の再アルカリ化を行うことができる。
【００１８】
本願発明の電気化学的補修方法は、通電工程において陽イオン含有液（カルシウムイオンやマグネシウムイオンを含む溶液）を供給する方法とすることもできる。この場合、陽イオン含有液から析出した陽イオンを、コンクリート構造物のひび割れに電着させることができる。
【００１９】
本願発明の電気化学的補修方法は、電極シート設置工程において、電極シートとコンクリート構造物の間にスペーサを配置する方法とすることもできる。この場合、スペーサを配置した効果で、電極シートとコンクリート構造物の間に離隔を形成することができる。
【００２０】
本願発明の電気化学的補修方法は、柱状又は円錐台状であって略鉛直（鉛直含む）方向に立設されるコンクリート構造物を対象とした方法とすることもできる。この場合、電極シート設置工程では、上下に並ぶように複数の電極シートを設置する。このとき、上下の電極シートの一部が重なるように、しかも下方の電極シートが表面側となるように重ねて設置する。
【００２１】
本願発明の電気化学的補修方法は、吸引工程をさらに備えた方法とすることもできる。この吸引工程では、電極シートとコンクリート構造物との間の空気を吸引することで、電極シートとコンクリート構造物を負圧にする。そして、電極シートとコンクリート構造物との間が負圧とされた状態で、通電工程を行う。
【発明の効果】
【００２２】
本願発明の電極シート、及び電気化学的補修方法には、次のような効果がある。
（１）従来技術に比して容易に、脱塩工法や再アルカリ化工法、電着工法といった電気化学的補修方法を実施することができる。
（２）脱塩工法や再アルカリ化工法によって、塩害や中性化を生じたコンクリートにおける鉄筋の腐食進行を抑制することができ、また電着工法によって、コンクリート表面に生じたひび割れを修復することができる。
（３）取り替えが困難なコンクリートに対しても補修を行うことができ、既設のコンクリート構造物を継続して使用することができることから、補修にかかるコストを抑えることができる。
【図面の簡単な説明】
【００２３】
【図１】本願発明の電極シートを利用した脱塩工法を説明する側面図。
【図２】本願発明の電極シートを利用した再アルカリ化工法を説明する側面図。
【図３】本願発明の電極シートを利用した電着工法を説明する側面図。
【図４】（ａ）は本願発明の電極シートの裏面側を示す正面図、（ｂ）は本願発明の電極シートの表面側を示す正面図。
【図５】（ａ）は柱状のコンクリート構造物を示すモデル図、（ｂ）は円錐台状のコンクリート構造物を示すモデル図。
【図６】本願発明の電気化学的補修方法の主な工程の流れを示すフロー図。
【図７】一部重複させつつ上下方向に並べて設置された複数の電極シートを示す側面図。
【図８】循環方式による電気化学的補修方法を実施している状況を示す側面図。
【図９】排出循環方式による電気化学的補修方法を実施している状況を示す側面図。
【発明を実施するための形態】
【００２４】
本願発明の電極シート、及び電気化学的補修方法の実施形態の例を図に基づいて説明する。
【００２５】
１．全体概要
本願発明の電気化学的補修方法は、本願発明の電極シートを利用して、脱塩工法や再アルカリ化工法、電着工法を行うことを一つの特徴としている。ここで脱塩工法とは、塩害を受けた（あるいは塩害のおそれがある）コンクリート構造物ＣＳから塩分除去する補修（あるいは予防保全）工法であり、再アルカリ化工法とは、中性化された（あるいは中性化のおそれがある）コンクリート構造物ＣＳのアルカリ性を回復する補修（あるいは予防保全）工法であり、電着工法とは、コンクリート構造物ＣＳのひび割れや表層部に陽イオンを電着させる補修（あるいは予防保全）工法であり、いずれもコンクリート構造物ＣＳ内の鋼材に直流電流を通電する工法である。以下、図１〜図３を参照しながら各工法について説明する。
【００２６】
はじめに図１に基づいて、本願発明の電極シート１０を利用した脱塩工法について説明する。この工法を行う場合、コンクリート構造物ＣＳ表面を覆うように電極シート１０が布設される。この電極シート１０は、後述するように水密シート１１と外部電極１２を含むもので、水密シート１１の裏面（図１では左側の面）に外部電極１２が固定された構成である。図１に示すように、布設された電極シート１０とコンクリート構造物ＣＳ表面との間には離隔３０が形成されており、この離隔３０部分には電解質溶液ＥＳが供給される。なお図１では便宜上、離隔３０をやや大きな幅寸法で示しているが、実際には電解質溶液ＥＳが入り込むことができる程度の幅寸法で足りる。
【００２７】
コンクリート構造物ＣＳに電極シート１０を布設すると、電極シート１０の外部電極１２を電源２０の陽極（＋極）に接続するとともに、コンクリート構造物ＣＳ内の鋼材ＲＢを電源２０の陰極（−極）に接続する。通常、コンクリート構造物ＣＳ内には、異形棒鋼や丸鋼といった鉄筋や、Ｈ形鋼や山形鋼といった形鋼、あるいは鈍し鉄線（いわゆる番線）などの鋼線が含まれており、コンクリートの一部を斫ることで露出したこれら鋼材ＲＢを陰極に接続するわけである。
【００２８】
外部電極１２と鋼材ＲＢを電源２０に接続すると、電解質溶液ＥＳを離隔３０部分に供給したうえで直流電流を通電し、コンクリート構造物ＣＳに含まれる塩化物イオンＣｌ−を外部電極１２側に電気泳動させていく。この状態を所定期間継続することによって、コンクリート構造物ＣＳ（特に鋼材ＲＢ周辺）の塩分を除去し、塩害を受けたコンクリート構造物ＣＳを健全な状態に回復させる。
【００２９】
次に図２に基づいて、本願発明の電極シート１０を利用した再アルカリ化工法について説明する。この工法を行う場合も、脱塩工法と同様、コンクリート構造物ＣＳ表面を覆うように電極シート１０が布設される。コンクリート構造物ＣＳに電極シート１０を布設すると、電極シート１０の外部電極１２を電源２０の陽極（＋極）に接続するとともに、コンクリート構造物ＣＳ内の鋼材ＲＢを電源２０の陰極（−極）に接続する。外部電極１２と鋼材ＲＢを電源２０に接続すると、アルカリ性溶液ＡＳを離隔３０部分に供給したうえで直流電流を通電し、アルカリ性溶液ＡＳをコンクリート構造物ＣＳ内に電気泳動させていく。この状態を所定期間継続することによって、コンクリート構造物ＣＳ（特に鋼材ＲＢ周辺）内のアルカリ性を向上し、中性化されたコンクリート構造物ＣＳを健全な状態に回復させる。
【００３０】
続いて図３に基づいて、本願発明の電極シート１０を利用した電着工法について説明する。この工法を行う場合も、やはり脱塩工法と同様、コンクリート構造物ＣＳ表面を覆うように電極シート１０が布設される。コンクリート構造物ＣＳに電極シート１０を布設すると、電極シート１０の外部電極１２を電源２０の陽極（＋極）に接続するとともに、コンクリート構造物ＣＳ内の鋼材ＲＢを電源２０の陰極（−極）に接続する。外部電極１２と鋼材ＲＢを電源２０に接続すると、カルシウムイオン（Ｃａ２＋）やマグネシウムイオン（Ｍｇ２＋）といった陽イオンを含む溶液（以下、「陽イオン含有液ＭＳ」という。）を離隔３０部分に供給したうえで直流電流を通電し、陽イオンをコンクリート構造物ＣＳ内に電気泳動させていく。この状態を所定期間継続することによって、陽イオンがコンクリート構造物ＣＳのひび割れや表層部に電着し、ひび割れが生じたコンクリート構造物ＣＳを健全な状態に回復させる。
【００３１】
２．電極シート
本願発明の電極シート１０について、図４を参照しながら詳しく説明する。なお、本願発明の電気化学的補修方法は、本願発明の電極シート１０を用いて行う方法であり、したがってまずは本願発明の電極シート１０について説明し、その後に本願発明の電気化学的補修方法について説明することとする。
【００３２】
図４（ａ）は本願発明の電極シート１０の裏面側を示す正面図であり、図４（ｂ）は本願発明の電極シート１０の表面側を示す正面図である。本願発明の電極シート１０は、図４（ａ）に示すように、水密シート１１と外部電極１２、係止手段１３を含んで構成され、水密シート１１の片面側（裏面側）に外部電極１２と係止手段１３が固定されたものである。この水密シート１１は、シート状であって、電解質溶液ＥＳやアルカリ性溶液ＡＳ、陽イオン含有液ＭＳ（以下、これらを総称して「電解質溶液ＥＳ等」という。）が漏出しない程度の水密性を有するものであり、例えばビニールシートを利用することができる。
【００３３】
外部電極１２は、肉厚寸法に比して表面寸法（縦×横）が極端に大きい形状（面状）であって柔軟に変形するものが望ましく、薄肉のシート状、やや厚みのある板状、あるいはメッシュ状など種々の形状とすることができる。また外部電極１２は、陽極として機能するため、チタンやスチール、ステンレス、炭素繊維、導電性ゴムなど通電性を有する材質によって形成される。望ましくは、体積抵抗率が１．０×１０−１０〜１０（Ω・ｃｍ）の材料からなる外部電極１２を採用するとよい。面状の外部電極１２は、図４（ａ）に示すように、水密シート１１の片面側の一部（大部分）に固定される。
【００３４】
既述したとおり、電極シート１０（外部電極１２）とコンクリート構造物ＣＳとの間には電解質溶液ＥＳ等が供給され、電極シート１０は外部電極１２とコンクリート構造物ＣＳとの間に離隔３０を設けるよう布設される。そこで、外部電極１２とコンクリート構造物ＣＳとの間に所定の離隔３０が形成されるように、外部電極１２の片面（水密シート１１と接触していない面）にスペーサを取り付けるとよい。このスペーサは、点状のものとして外部電極１２の複数個所に取り付けてもよいし、親水性の不織布など面状のものを外部電極１２に貼付してもよい。面状のスペーサとする場合、保水性の高い材料を採用すれば、スペーサの機能に加え、電解質溶液ＥＳ等を湛水（含浸）する機能も備えることとなり好適である。
【００３５】
本願発明の電極シート１０は、柱状のコンクリート構造物ＣＳ（図５（ａ））や、コンクリート製電柱のように円錐台状のコンクリート構造物ＣＳ（図５（ｂ））など、無端周面を有するコンクリート構造物ＣＳに特に有効に利用することができる。すなわち、略鉛直（鉛直含む）方向に立設された円錐台状（あるいは柱状）のコンクリート構造物ＣＳの側面（無端周面）に、本願発明の電極シート１０を巻き付けて固定することができるわけである。
【００３６】
単にコンクリート構造物ＣＳに巻き付けただけでは、電極シート１０は固定されず脱落してしまう。そこで電極シート１０には、コンクリート構造物ＣＳに巻き付けた状態を維持するための係止手段１３が設けられる。この係止手段１３は、面ファスナーを利用したものとすることができる。具体的には、図４（ａ）に示すように水密シート１１の裏面側の端部（この図では左端）に第１の面ファスナー１３ａを取り付けるとともに、図４（ｂ）に示すように水密シート１１の表面側であって第１の面ファスナー１３ａとは異なる側の端部（この図では右端）に第２の面ファスナー１３ｂを取り付ける。例えば、電極シート１０をコンクリート製電柱に固定する場合、電極シート１０の裏面側（つまり第１の面ファスナー１３ａ側）をコンクリート製電柱に向けた状態で、コンクリート構造物ＣＳを締め付けるように電極シート１０を巻き付け、第２の面ファスナー１３ｂの表面に第１の面ファスナー１３ａを重ねて固定するわけである。なお、種々の大きさ（径）のコンクリート構造物ＣＳに対応できるように、第２の面ファスナー１３ｂの幅寸法（図４では左右方向の寸法）は第１の面ファスナー１３ａの幅寸法より大きくするとよい。
【００３７】
係止手段１３は、面ファスナーを利用したもののほか、ボタンやフックを利用する形式や、紐を結ぶことで係止する形式、あるいは粘着テープで係止する形式など、様々な形式を採用することができる。
【００３８】
３．電気化学的補修方法
次に本願発明の電気化学的補修方法について図を参照しながら説明する。なお、本願発明の電気化学的補修方法は、ここまで説明した電極シート１０を使用して行う方法であり、したがって電極シート１０で説明した内容と重複する説明は避け、本願発明の電気化学的補修方法に特有の内容のみ説明することとする。すなわち、ここに記載されていない内容は、「２．電極シート」で説明したものと同様である。また、本願発明の電気化学的補修方法のうちの脱塩工法と再アルカリ化工法、電着工法は、通電に伴う現象やその効果がそれぞれ異なるものの、実施する工程に関しては供給される溶液（電解質溶液ＥＳ等）が相違するだけである。そこで、便宜上ここでは脱塩工法を代表例として本願発明の電気化学的補修方法について説明することとする。
【００３９】
図６は、本願発明の電気化学的補修方法の主な工程の流れを示すフロー図である。この図に示すように、まず準備工を行う（Ｓｔｅｐ１０１）。例えば、コンクリート製電柱を対象とする場合、施工手順の確認、電線の盛替えやステップの取り外し、鋼材ＲＢを露出させるためコンクリートの一部（例えば電柱の頂部）を斫る、といった準備を整える。
【００４０】
続いて、対象とするコンクリート構造物ＣＳに対して電極シート１０を巻き付け、係止手段１３を用いて固定する（Ｓｔｅｐ１０２）。このとき、１枚の電極シート１０のみを設置することもできるし、２以上の電極シート１０を設置することもできる。コンクリート構造物ＣＳの対象表面積が比較的小さければ１枚の電極シート１０で十分覆うことができるし、対象表面積が比較的大きいケースでも相当の面積の電極シート１０を用意すれば１枚の設置で足りる。ただし、大きな面積の電極シート１０は持ち運びや保管、巻き付け作業などが困難となることから、複数の電極シート１０を設置する方式も適宜採用するとよい。
【００４１】
例えば、コンクリート製電柱を対象として複数の電極シート１０を設置する場合、コンクリート製電柱の側面を上下方向に分割したうえで、電極シート１０を巻き付けていくとよい。すなわち、複数の電極シート１０を上下方向に並べて設置していくわけである。このとき、図７に示すように上下に隣接する電極シート１０どうしは一部が重なるように、しかも下方の電極シート１０が上方の電極シート１０よりも表面側（図では右側）となるように巻き付けるとよい。このように重ねて設置することによって、後述するように上方から電解質溶液ＥＳ等を流下させたとき、この電解質溶液ＥＳ等が電極シート１０の外に漏出することを防止できて好適となる。
【００４２】
複数の電極シート１０を上下方向に並べて設置する場合、図７に示すように、上下に隣接する電極シート１０の外部電極１２はそれぞれ接続線ＥＣで連結することができる。このとき、電解質溶液ＥＳ等に触れない位置で接続線ＥＣを連結していくとよい。また、特に後述するアクアカーテン（登録商標）工法を併用する場合は、電極シート１０と電極シート１０の重ね合わせ部や、最上端に設置された電極シート１０の上端部、最下端に設置された電極シート１０の下端部を粘着テープ等で密閉すると、電極シート１０内の気密性が向上して好適となる。
【００４３】
既述したとおり、コンクリート構造物ＣＳに巻き付けられた電極シート１０は係止手段１３の効果で脱落することなく固定される。特に、コンクリート製電柱など円錐台状のコンクリート構造物ＣＳに巻き付けた電極シート１０は、図７から分かるように下方に滑り落ちることがなく、より堅固に固定される。
【００４４】
電極シート１０（外部電極１２）とコンクリート構造物ＣＳとの間には電解質溶液ＥＳ等が供給されることから、外部電極１２とコンクリート構造物ＣＳとの間に離隔３０を設けるように電極シート１０を巻き付けるとよい。このとき、外部電極１２の片面にスペーサ（例えば、親水性の不織布）が取り付けられた電極シート１０を利用すれば、特段の手間をかけることなく所定の離隔３０が形成されて好適となる。スペーサ付きの電極シート１０を利用しない場合は、あらかじめコンクリート構造物ＣＳ表面や電極シート１０の裏面側にスペーサ（例えば、親水性の不織布）を設置したうえで、コンクリート構造物ＣＳに電極シート１０を巻き付ける。
【００４５】
図７に示すように、コンクリート製電柱など略鉛直（鉛直含む）方向に立設された円錐台状（あるいは柱状）の側面に電極シート１０を布設する場合、アクアカーテン（登録商標）工法を併用することもできる。アクアカーテン（登録商標）工法は、コンクリートの給水養生工法として広く知られた工法であり、具体的には、脱型後のコンクリート表面を養生シートで覆い、養生シート内の空気を吸引することによって養生シート内を負圧とし、その状態でコンクリート表面と養生シートの間に養生水を流下させる給水養生工法である。当該工法を本願発明の電気化学的補修方法に適用するには、図８に示すように、ポンプなどの吸気手段ＰＡを用いて電極シート１０とコンクリート構造物ＣＳ表面との間の空気を吸引することによって、電極シート１０とコンクリート構造物ＣＳ表面との間の空間を負圧にするとよい（図６のＳｔｅｐ１０３）。電極シート１０とコンクリート構造物ＣＳ表面の間を負圧にすることで、電極シート１０がコンクリート構造物ＣＳに密着し、これに伴い外部電極１２も堅固に固定されるうえ、電解質溶液ＥＳ等の漏出をより抑制することができるわけである。
【００４６】
電極シート１０を設置すると、電極シート１０（外部電極１２）とコンクリート構造物ＣＳ表面との間に形成された離隔３０部分に電解質溶液ＥＳを供給する（図６のＳｔｅｐ１０４）。この電解質溶液ＥＳは当然ながら電解質を含む液体であり、炭酸カリウム水溶液など電解質を比較的多く含むものを電解質溶液ＥＳとして使用することもできるし、水道水など電解質が比較的少ないものを電解質溶液ＥＳとして使用することもできる。なお、本願発明の電気化学的補修方法のうち再アルカリ化工法を実施する場合は、この離隔３０部分にアルカリ性溶液ＡＳを供給し（Ｓｔｅｐ１０４）、本願発明の電気化学的補修方法のうち電着工法を実施する場合は、この離隔３０部分に陽イオン含有液ＭＳを供給する（Ｓｔｅｐ１０４）。
【００４７】
離隔３０に電解質溶液ＥＳ等を供給するにあたっては、離隔３０に電解質溶液ＥＳ等を直接注水して湛水することもできるし、外部電極１２の片面に取り付けたスペーサ（例えば、親水性の不織布）に散水することもできるし、離隔３０に別途設置した保水性の高い材料（マットなど）に散水することもできる。また、図８や図９に示すように、継続的に電解質溶液ＥＳ等を流下させることもできる。以下、図８と図９に基づいて、継続的に電解質溶液ＥＳ等を流下させる手法について説明する。
【００４８】
図８では、対象とするコンクリート構造物ＣＳ表面に複数の電極シート１０が上下に並んで巻き付けられて固定され、さらに上下に隣接する電極シート１０の外部電極１２どうしは接続線ＥＣで互いに連結されており、電極シート１０内の上方には溶液供給管ＳＰが設置されている。また、電解質溶液ＥＳ等を貯留する水槽ＴＷも別に設置されている。この水槽ＴＷに設置された水中ポンプＰＷが電解質溶液ＥＳ等をくみ上げ、溶液供給管ＳＰに送水する。図の奥行方向に延びるように配置された溶液供給管ＳＰには多数の小孔が設けられており、送水された電解質溶液ＥＳ等はこれら小孔から放出され、離隔３０内を流下していくわけである。なおこの図では、溶液供給管ＳＰを電極シート１０内に設置しているが、離隔３０内に電解質溶液ＥＳ等を流下させることができれば電極シート１０の外側（例えば上方）に溶液供給管ＳＰを設置することもできる。例えば、水密シート１１の上部に複数の連通孔を設け、溶液供給管ＳＰの小孔から放出された電解質溶液ＥＳ等を連通孔から電極シート１０内に導入することで、電解質溶液ＥＳ等を離隔３０内に流下させることができる。
【００４９】
離隔３０内を流下した電解質溶液ＥＳ等は、そのまま排出し常に新たな電解質溶液ＥＳ等を供給する方式（以下、「排出方式」という。）とすることもできるし、電解質溶液ＥＳ等を循環させることで継続的に利用する方式（以下、「循環方式」という。）とすることもできる。特にアクアカーテン（登録商標）工法を併用する場合は、吸気手段ＰＡを設置することからこの循環方式を採用しやすい。すなわち図８に示すように、吸気手段ＰＡが吸気管ＩＰを通じて電極シート１０内の空気を吸気すると、吸気した空気には電解質溶液ＥＳ等も混在していることから、そのうち電解質溶液ＥＳ等を選別して水槽ＴＷに送り、再び水槽ＴＷに貯留して継続利用していくわけである。
【００５０】
一方、排出方式とする場合、図９に示すように、水槽ＴＷに貯留される電解質溶液ＥＳ等を水中ポンプＰＷがくみ上げて溶液供給管ＳＰに送水し、溶液供給管ＳＰから電極シート１０内（離隔３０）を流下した電解質溶液ＥＳ等はそのまま電極シート１０の外側（下方）に排出される。そのため、電解質溶液ＥＳ等が不足する前に水槽ＴＷには新たな電解質溶液ＥＳ等が順次追加されていく。
【００５１】
電解質溶液を供給する準備が整うと、外部電極１２を電源２０の陽極（＋極）に接続するとともに、コンクリート構造物ＣＳの鋼材ＲＢの一部を電源２０の陰極（−極）に接続する（図６のＳｔｅｐ１０５）。そして、電極シート１０とコンクリート構造物ＣＳ表面との離隔３０部分に電解質溶液ＥＳ等を供給した状態で、直流電流を通電する（Ｓｔｅｐ１０６）。アクアカーテン（登録商標）工法を併用する場合は、離隔３０に電解質溶液ＥＳ等を供給するとともに電極シート１０とコンクリート構造物ＣＳとの間を負圧とした状態で、直流電流を通電する。このとき、コンクリート構造物ＣＳの鋼材ＲＢに対して０．００１Ａ／ｍ２以上、１０Ａ／ｍ２以下の範囲で通電するとよい。
【００５２】
計画した期間（例えば数週間〜数か月）、あるいは予定した状態（例えば、残存塩分量が基準値を下回る状態）が確認されるまで通電を継続し、塩害を受けたコンクリート構造物ＣＳや中性化されたコンクリート構造物ＣＳを健全な状態に回復させ、あるいはひび割れが生じたコンクリート構造物ＣＳを健全な状態に回復させる。
【産業上の利用可能性】
【００５３】
本願発明の電極シート、及び電気化学的補修方法は、電柱や煙突、サイロ、橋脚など無端周面を有する鉄筋コンクリート構造物に特に有効に利用することができる、本願発明が、社会インフラストラクチャーを支える鉄筋コンクリート構造物の長寿命化に資することを考えれば、産業上利用できるばかりでなく社会的にも大きな貢献を期待し得る発明といえる。
【符号の説明】
【００５４】
１０    電極シート
１１    水密シート
１２    外部電極
１３    係止手段
１３ａ  第１の面ファスナー
１３ｂ  第２の面ファスナー
２０    電源
３０    離隔
ＣＳ    コンクリート構造物
ＲＢ    鋼材
ＥＳ    電解質溶液
ＡＳ    アルカリ性溶液
ＭＳ    陽イオン含有液
ＥＣ    接続線
ＰＡ    吸気手段
ＴＷ    水槽
ＰＷ    水中ポンプ
ＳＰ    溶液供給管
ＩＰ    吸気管
【図１】
2020056262.tif 000003
【図２】
2020056262.tif 000004
【図３】
2020056262.tif 000005
【図４】
2020056262.tif 000006
【図５】
2020056262.tif 000007
【図６】
2020056262.tif 000008
【図７】
2020056262.tif 000009
【図８】
2020056262.tif 000010
【図９】
2020056262.tif 000011